(57)【要約】  スルホネート官能基シロキサン組成物、この調製方法、これを含有しているエマルション組成物が、開示される。本組成物は、種々の、個人用、家庭用、ヘルスケア用製剤、ならびに布およびテキスタイル処理剤において有用である。【特許請求の範囲】
【請求項１】
式：
【化１】
2008524378.tif 000010
式中、Ｒ１が、有機ポリシロキサンに結合している２価の有機基であり、Ｍが、水素、アルカリ金属、もしくは４級アンモニウム基であり、Ｇが、酸素原子、ＮＨ、もしくはＮＲ基であり、式中、Ｒが、１価の有機基である
を持っているスルホネート基を含んでいる有機ポリシロキサン。
【請求項２】
前記有機ポリシロキサンが、直鎖の優先するポリシロキサンであり、式ＭＤｘＤＳｙＭもしくはＭＳＤｘＭＳを持っているシロキシ単位を含んでおり、式中、ＤＳが、スルホネート基官能基ジシロキシ単位を表し、ＭＳが、スルホネート基官能基モノシロキシ単位を表し、ｘが、０〜５００で変動し得、ｙが、１〜５００で変動し得る、請求項１の有機ポリシロキサン。
【請求項３】
更にアミン官能基を含んでいる、請求項１もしくは２の有機ポリシロキサン。
【請求項４】
前記アミン官能基が、アミノプロピルもしくはアミノエチルアミノイソブチルである、有機ポリシロキサン。
【請求項５】
Ｒ１がプロピレンである、請求項１の有機ポリシロキサン。
【請求項６】
Ｍがアルカリ金属である、請求項１の有機ポリシロキサン。
【請求項７】
前記アルカリ金属がナトリウムである、請求項６の有機ポリシロキサン。
【請求項８】
ＧがＮＨである、請求項１の有機ポリシロキサン。
【請求項９】
前記スルホネート基が式：
【化２】
2008524378.tif 000011
を持つ、請求項１の有機ポリシロキサン。
【請求項１０】
前記スルホネート基が式：
【化３】
2008524378.tif 000012
を持つ、請求項１の有機ポリシロキサン。
【請求項１１】
スルホ安息香酸化合物を、アミン官能基シロキサンと反応させていくことを含んでいる、スルホネート官能基有機ポリシロキサンを調製する方法。
【請求項１２】
前記スルホネート官能基有機ポリシロキサンが、スルホ安息香酸環状無水物である、請求項１１の方法。
【請求項１３】
前記スルホネート官能基有機ポリシロキサンが、２−スルホ安息香酸環状無水物である、請求項１１の方法。
【請求項１４】
前記スルホネート官能基有機ポリシロキサンが、スルホ安息香酸金属塩である、請求項１１の方法。
【請求項１５】
前記スルホネート官能基有機ポリシロキサンが、３−スルホ安息香酸ナトリウム塩である、請求項１１の方法。
【請求項１６】
前記アミン官能基シロキサンが、直鎖の優先するポリシロキサンであり、平均式ＭＤｘＤＡｙＭもしくはＭＡＤｘＭＡにより表されるとおりであり、式中、ＤＡが、アミノ官能基ジシロキシ単位を表し、ＭＡが、アミノ官能基モノシロキシ単位を表し、ｘが、０〜５００で変動し得、ｙが、１〜５００で変動し得る、請求項１１の方法。
【請求項１７】
前記スルホ安息香酸化合物に対するアミン官能基シロキサンのモル比が、０．１〜１５の範囲である、請求項１１の方法。
【請求項１８】
請求項１１〜１７の方法のいずれか１方法により調製された、スルホネート官能基有機ポリシロキサン。
【請求項１９】
請求項１もしくは１８のスルホネート官能基有機ポリシロキサン組成物を含んでいるエマルション。
【発明の詳細な説明】
【技術分野】
【０００１】
本願は、２００４年１２月１５日出願の米国特許出願第６０／６３６２４５号に対する優先権を請求する。
【０００２】
本発明は、スルホネート官能基シロキサン組成物、この調製方法、これを含有しているエマルション組成物、ならびに、種々の、パーソナル（個人用）、家庭用、ヘルスケア用製剤、ならびに布およびテキスタイル処理剤におけるその使用に関する。
【背景技術】
【０００３】
商業への適用において使用される大多数のシリコーン界面活性剤は非イオン性であり、この場合よく、ポリオキシアルキレンが、その親水性をもたらす。カチオンシリコーン界面活性剤も知られ、有用性を、特にヘアケアへの適用において見出している。比較すれば、アニオンシリコーン界面活性剤はよく知られているようなものでなく、恐らく、このような材料に至るその限られた難しい合成経路による。
【０００４】
アニオンシリコーン界面活性剤に至るこのような１ルートは、プロパンスルトンの、アミノ官能基シロキサンとの反応に基づいており、Ｊ．Ｐｏｌｙｍｅｒ  Ｓｃｉｅｎｃｅ，Ｐｏｌｙｍｅｒ  Ｃｈｅｍ．Ｅｄ．，ｖｏｌ．１７，ｐｐ３５５９−３６３６（１９７９）において教示されるようなものである。
【０００５】
米国特許第４，４９６，７０５号明細書は、高分子量のアミノアルキルシロキサンポリマーを生産する方法を教示し、２官能基アミノアルキルシランを、該シロキサンポリマー中に取り込む前に、加水分解していくことによる。第’７０５号特許の高分子量シロキサンポリマーは、プロパンスルトンとの反応により、双性イオンシロキサンラバーに変換されてもよい。
【０００６】
米国特許第４，５２５，５６７号明細書および米国特許第４，５２３，００２号明細書は、双性イオンを、３級シリコーン原子上で含有しているシロキサンポリマーを教示し、これらのアミノアルキルシロキサンポリマー中間体が、与えられている。第’５６７号特許および第’００２号特許のアミノアルキルシロキサンポリマー中間体および双性イオンシロキサンポリマーは、３官能基アミノアルキルシランもしくは双性イオンシランを、それぞれ、ヒドロキシ末端化シロキサンオリゴマーと、酸触媒存在下、共重合させていくことにより、得られる。該アミノアルキルシロキサンポリマー中間体は、有機スルトンもしくは有機ラクトンとの反応により、双イオンシロキサンポリマーに変換される。
【０００７】
アニオンシリコーン界面活性剤を調製する、プロパンスルトンを使用することに基づいた産業的プロセスは、プロパンスルトンの毒性のために、その安全性の問題を述べなくてはならない。また、プロパンスルトンから合成されたスルホネートポリマーは、黄色である傾向にある。これゆえ、アニオンシリコーン界面活性剤、特に、スルホネートシリコーン界面活性剤を調製する、プロパンスルトンよりも扱いに容易である中間体を使用するプロセスを同定する必要が存在する。本発明者らは、このようなプロセスを同定しており、これは、２−スルホ安息香酸環状無水物、スルホ安息香酸ナトリウム塩、もしくはこれらの誘導体を、アミノ官能基シロキサンと反応させていくことに基づく。この結果得られてくる化合物が、プロパンスルトンを使用するよりも安全なルート（合成経路）により生成されてくる一方、プロパンスルトンにより調製されたアニオンシリコーンに比較して、予期されない性能面での有益性を持つことも、見出された。
【発明の開示】
【課題を解決するための手段】
【０００８】
本発明は、有機ポリシロキサンに関し、式：
【０００９】
【化１】
2008524378.tif 000002
【００１０】
を持っているスルホネート基を含んでおり、式中、Ｒ１が、該有機ポリシロキサンに結合している２価の有機基であり、Ｍが、水素、アルカリ金属、もしくは４級アンモニウム基であり、Ｇが、酸素原子、ＮＨ、もしくはＮＲ基であり、式中、Ｒが、１価の有機基である。
【００１１】
本発明は更に、スルホネート官能基有機ポリシロキサンを調製する方法を提供し、スルホ安息香酸化合物を、アミン官能基シロキサンと反応させていくことを含んでいる。
【００１２】
更に、本発明は、本発明の組成物を含んでいるエマルション組成物に関する。
【００１３】
本発明の組成物は、種々の産業への適用において有用であり、パーソナル（個人用）、家庭用、ヘルスケア、テキスタイル、ティッシュ、皮革、油およびガス採掘、軍事用および商業用消火泡における使用用に製剤され得る。
【発明を実施するための最良の形態】
【００１４】
有機ポリシロキサンは、当業界においてよく知られ、しばしば、いずれかの数の、Ｍ単位（Ｒ３ＳｉＯ０．５）、Ｄ単位（Ｒ２ＳｉＯ）、Ｔ単位（ＲＳｉＯ１．５）、もしくはＱ単位（ＳｉＯ２）を含んでいるものとして命名され、式中、Ｒが独立に、いずれかの１価の有機基である。本発明の有機ポリシロキサンは、如何なる数の、Ｍ、Ｄ、Ｔ、もしくはＱ単位の組み合わせをも含有してよいが、一般式：
【００１５】
【化２】
2008524378.tif 000003
【００１６】
を持っているスルホネート基である少なくとも１置換基を持つ。式中、Ｒ１が、該有機ポリシロキサンに結合している２価の有機基であり；Ｍが、水素、アルカリ金属、もしくは４級アンモニウムであり；Ｇが、酸素原子、ＮＨ、もしくはＮＲ基であり；式中、Ｒが、１価の有機基である。
【００１７】
該スルホネート置換基は、該有機ポリシロキサンに、Ｓｉ−Ｃ結合を介して、Ｒ１部分により結合されている。該スルホネート置換基は、該有機ポリシロキサンにおいて、如何なる有機シロキシ単位に対する結合をも介して存在し得、つまり、いずれのＭ、Ｄ、もしくはＴシロキシ単位上でも、存在してよい。該スルホネート官能基有機ポリシロキサンは、如何なる数の更なる、Ｍ、Ｄ、Ｔ、もしくはＱシロキシ単位一般式（Ｒ３ＳｉＯ０．５）、（Ｒ２ＳｉＯ）、（ＲＳｉＯ１．５）、もしくは（ＳｉＯ２）をも含有し得、式中、Ｒが、１価の有機基であり、但し、本有機ポリシロキサンが、少なくとも１シロキシ単位を、存在しているスルホネート官能基と共に持つ。
【００１８】
該有機ポリシロキサン中のＲにより表される１価の有機基は、１〜２０炭素原子、もしくは、１〜１０炭素原子を持ってよく、メチル、エチル、プロピル、ブチル、ペンチル、ヘキシル、ヘプチル、オクチル、ウンデシル、およびオクタデシルのようなアルキル基；シクロヘキシルのようなシクロアルキル；フェニル、トリル、キシリル、ベンジル、および２−フェニルエチル（フェネチル）のようなアリール基；アミノプロピルおよびアミノエチルアミノイソブチルのようなアミン有機官能基；ポリオキシエチレン、ポリオキシプロピレン、ポリオキシブチレン、もしくはこれらの混合物のようなポリアルキレンオキシド（ポリエーテル）；ならびに、３，３，３−トリフルオロプロピル、３−クロロプロピル、およびジクロロフェニルのようなハロゲン化炭化水素基により例示されるが、これらに限定されない。典型的に、少なくとも５０％、もしくは、少なくとも８０％の有機基が、該有機ポリシロキサン中において、メチルであってよい（Ｍｅとされる）。
【００１９】
該スルホネート置換基中のＲ１基は、如何なる２価の有機基でもあり得るが、典型的には、２価の炭化水素基であり、２〜６炭素原子を含有している。２価の炭化水素は、エチレン、プロピレン、ブチレン、ペンチレン、もしくはヘキシレン基により、代表される。あるいは、Ｒ１が、プロピレン基、−ＣＨ２ＣＨ２ＣＨ２−、もしくは、イソブチレン基−ＣＨ２ＣＨ（ＣＨ３）ＣＨ２−である。
【００２０】
上のスルホネート置換基に関する一般式中のＧは、酸素原子、ＮＨ、もしくはＮＲ基であり、式中、Ｒが、１価の有機基である。ＧがＮＲ基である場合、Ｒが、上記した１価の有機基のいずれでもあり得る。典型的には、ＧがＮＨ化学単位であり、上のスルホネート置換基式中のアミド基を形成している。
【００２１】
該スルホネート置換基式中のＭは、水素；Ｌｉ、Ｎａ、およびＫのようなアルカリ金属；あるいは、４級アンモニウム基から選択され得る。Ｍの選択は典型的に、本スルホネート官能基有機ポリシロキサンが付されるプロセス条件もしくは化学環境により、決定される。酸性〜中性条件下に、ＭがＨとなる。本スルホネート官能基有機ポリシロキサンが、アルカリ金属水酸化物との反応のような塩基性条件に付される場合、そのスルホネート基が、塩として存在することがあり、Ｍが、そのアルカリ金属である。
【００２２】
該スルホネート置換基は、その芳香環上で結合している−ＳＯ３−Ｍ＋基を持ち、上の構造において指し示されているとおりである。該−ＳＯ３−Ｍ＋基は、その芳香環上の、オルト、メタ、もしくはパラ位においてあってよいが、典型的には、そのオルト位においてあり、下の構造において指し示されているとおりである。
【００２３】
【化３】
2008524378.tif 000004
【００２４】
このスルホネート置換基式中の芳香環は、当該環上で、更なる置換基をも含有してよい。もし置換基が存在すれば、アミン基に反応性たるべきではない。適切な環置換基は、ハロゲン、ニトロ、アミン、アルキル、アリール、アルキルアリールであってよい。このスルホネート置換基中において描かれているような芳香環は、ナフチルのような拡大もしくは縮合芳香環構造の一部でもあり得る。
【００２５】
本発明の有機ポリシロキサン上のスルホネート置換基は、以降の構造のうちの１つを持ってよい。
【００２６】
【化４】
2008524378.tif 000005
【００２７】
式中のＳｉは、その有機ポリシロキサン鎖からのシリコン（硅素）原子を表す。
【００２８】
本スルホネート基官能基有機ポリシロキサンの重量平均分子量（ＭＷ）もしくは数平均分子量（ＭＮ）は変動し得、限定的ではない。本スルホネート基官能基有機ポリシロキサンは、液体もしくは固体の形たり得るが、典型的には、固体ゴムタイプの材料である。
【００２９】
本スルホネート官能基有機ポリシロキサンは、如何なる数のＭ、Ｄ、Ｔ、もしくはＱシロキシ単位一般式（Ｒ３ＳｉＯ０．５）、（Ｒ２ＳｉＯ）、（ＲＳｉＯ１．５）、もしくは（ＳｉＯ２）を含有してもよく、式中、Ｒが、１価の有機基であり、但し、本有機ポリシロキサンが、少なくとも１シロキシ単位を、既存のスルホネート官能基と共に持つ。あるいは、本スルホネート官能基有機ポリシロキサンは、直鎖の優先するポリシロキサンであってもよく、式ＭＤｘＤＳｙＭもしくはＭＳＤｘＭＳを持っているシロキシ単位を含んでおり、式中、ＤＳが、スルホネート基官能基ジシロキシ単位を表し、ＭＳが、スルホネート基官能基モノシロキシ単位を表し、ｘが、０〜５００で変動し得、ｙが、１〜５００、もしくは、１〜２００、もしくは、１〜１００で変動し得る。
【００３０】
もう１つ別の実施形態において、本スルホネート官能基有機ポリシロキサンは、アミノプロピルもしくはアミノエチルアミノイソブチル基のようなアミン官能基も含有する。アミン官能基量は変動し得るが、典型的に、本有機ポリシロキサンにおいて、レベル０．０１〜５ｍｅｑアミン／ｇもしくは０．２〜０．７ｍｅｑアミン／ｇにおいて存在する。
【００３１】
本発明のスルホネート官能基有機ポリシロキサンは、如何なる方法によっても調製され得るが、典型的には、本明細書において教示される方法に従って調製され、下記のとおりである。
【００３２】
スルホネート官能基有機ポリシロキサンを調製する本プロセスは、スルホ安息香酸化合物を、アミン官能基シロキサンと反応させていくことを含む。
【００３３】
本発明において有用なアミン官能基シロキサンは、少なくとも１アミン官能基置換基を持っている如何なる有機ポリシロキサンでもあり得る。本有機ポリシロキサンはこれゆえ、Ｍ、Ｄ、Ｔ、もしくはＱの如何なる組み合わせをも持ち得、上記したとおりであるが、少なくとも１アミン官能基置換基を含有しなくてはならない。典型的に、本有機ポリシロキサンは、直鎖の優先するポリシロキサンであり、平均式ＭＤｘＤＡｙＭもしくはＭＡＤｘＭＡにより表されるとおりであり、式中、ＤＡが、アミノ官能基ジシロキシ単位を表し、ＭＡが、アミノ官能基モノシロキシ単位を表し、式中、Ａが、アミノプロピルもしくはアミノエチルアミノイソブチルのようなアミン官能基有機基であり、ｘが、０〜５００で変動し得、ｙが、１〜５００、もしくは、１〜２００、もしくは、１〜１００で変動し得る。
【００３４】
本発明において有用なアミン官能基シロキサンの代表的で非限定的な商品例は、ＤＣ２−８２２０、ＤＣ２−８５６６、ＤＣ２−８０４０、ＤＣ２−８８２２、ＤＣ２−８６３０（Ｄｏｗ  Ｃｏｒｎｉｎｇ  Ｃｏｒｐｏｒａｔｉｏｎ，Ｍｉｄｌａｎｄ，ＭＩ）、ならびに、ＤＭＳ−Ａ１１、ＤＭＳ−Ａ１２、ＤＭＳＡ１５、ＤＭＳＡ２１、およびＤＭＳ−Ａ３２のような、Ｇｅｌｅｓｔ  Ｉｎｃｏｒｐｏｒａｔｉｏｎからのアミノプロピル末端化ポリジメチルシロキサンを包含する。
【００３５】
本発明におけるスルホ安息香酸化合物は、スルホ安息香酸環状無水物もしくはスルホ安息香酸金属塩から選択されてよい。本スルホ安息香酸化合物がスルホ安息香酸環状無水物である場合、２−スルホ安息香酸環状無水物もしくはこの誘導体であってよい。代表的な非限定的な列挙のスルホ安息香酸環状無水物化合物およびこの適切な誘導体が、本発明のプロセスにおいて有用であり、以下に示される。
【００３６】
【化５】
2008524378.tif 000006
【００３７】
本発明のプロセスにおいて有用なスルホ安息香酸ナトリウム塩およびこの代表的な非限定的な列挙の誘導体に関する化学構造が、以下に示される。
【００３８】
【化６】
2008524378.tif 000007
【００３９】
２−スルホ安息香酸環状無水物と本アミン官能基シロキサンとの間の反応は、種々の条件下に行われてよいが、典型的に、これら反応試薬を適切な溶媒中で組み合わせ、この反応混合物を常圧下に完全な反応を確実化させるに充分な時間熱していくことにより、起きる。
【００４０】
該反応における各出発原料量は変動し得るが、典型的に、該反応において使用される本２−スルホ安息香酸環状無水物量に対し、過剰モルの本アミン官能基シロキサンが使用される（該有機ポリシロキサン中のアミン官能基当量に基づく）。過剰の本アミン官能基有機ポリシロキサンおよび適正な反応条件を使用すると、本２−スルホ安息香酸環状無水物の完全な消費を確実化し、結果的に、スルホネート官能基有機ポリシロキサンを与えつつ、この結果得られてくる生成物中に如何なる２−スルホ安息香酸環状無水物残渣も残さない。典型的に、該スルホ安息香酸化合物に対するアミン官能基シロキサンモル比は、０．１〜１５もしくは０．１〜５の範囲である。
【００４１】
該反応が無溶媒で起こりえる一方、該反応を適切な溶媒中において進めていくと、該反応を容易化させる。適切な溶媒は、これら出発原料のいずれとも反応しないものである。これゆえ、適切な溶媒は、ベンゼン、トルエン、もしくはキシレンのような芳香族溶媒；塩化メチレン、クロロホルム、もしくは四塩化炭素（四塩炭）のような塩素化炭化水素；ならびに、テトラヒドロフラン、ジメチルホルムアミド、およびジオキサンのような非プロトン有機溶媒を包含する。
【００４２】
溶媒中もしくは無溶媒で一旦組み合わされると、該反応が、これら成分を熱していくことにより、起きる。もし溶媒が使用されれば、該溶媒の還流温度が典型的に、該反応の温度を制御するようになる。もし無溶媒であれば、これら成分が熱せられ、２５〜１５０℃もしくは５０〜１２０℃の範囲の温度において反応するようにされるべきである。
【００４３】
溶媒中での反応の完結時に、その結果得られてくるスルホネート官能基シロキサンが、該溶媒を除去していくことにより、単離され得、典型的に、減圧下に、当業界において知られている手法により、該反応の内容物を熱していくことによる。
【００４４】
本発明は更に、本明細書において教示されたようなスルホネート官能基シロキサンを含んでいるエマルション組成物に関する。本エマルションは典型的に、水連続エマルションであり、ここでは、その疎水性相が、本スルホネート官能基シロキサンを含む。本エマルションは、当業界において知られているエマルション、特に、有機ポリシロキサンもしくはシリコーンエマルションを調製する手法のいずれによっても、調製され得る。例えば、本発明のエマルションは、米国特許第６，６０７，７１７号明細書の教示に従って調製され得、本明細書において援用される。典型的に、本発明のエマルションは、本スルホネート官能基有機ポリシロキサンを、界面活性剤および水と組み合わせていくことにより、調製され得る。本界面活性剤は、アニオン、カチオン、非イオン、双イオン、もしくはこれらの如何なる組み合わせたり得る。
【００４５】
本発明によるエマルション調製において特に有用であると見出された界面活性剤のある幾つかの特定の代表例は、Ｂｒｉｊ３０およびＢｒｉｊ３５の混合物、Ｔｅｒｇｉｔｏｌ（登録商標）ＴＭＮ−６およびＴｅｒｇｉｔｏｌ（登録商標）１５−Ｓ−１５の混合物、Ｇｅｎａｐｏｌ（登録商標）ＵＤ０５０およびＧｅｎａｐｏｌ（登録商標）ＵＤ１１０の混合物、Ｓｏｆｔａｎｏｌ（登録商標）７０およびＳｏｆｔａｎｏｌ（登録商標）１２０の混合物、Ｌｕｔｅｎｓｏｌ（登録商標）ＯＮ７０およびＬｕｔｅｎｓｏｌ（登録商標）ＴＯ５の混合物、ならびに、Ｌｕｔｅｎｓｏｌ（登録商標）ＯＮ７０単独を包含する。Ｂｒｉｊ３０は、ポリオキシエチレン（４）ラウリルエーテルであり、ＨＬＢ９．７を有し、Ｕｎｉｑｅｍａから入手できる。Ｂｒｉｊ３５は、ポリオキシエチレン（２３）ラウリルエーテルであり、ＨＬＢ１６．９を有し、Ｕｎｉｑｅｍａから入手できる。Ｔｅｒｇｉｔｏｌ（登録商標）ＴＭＮ−６は、１２炭素（Ｃ１２）第２級アルコールエトキシレートであり、ＨＬＢ１１．７を有し、Ｄｏｗ  Ｃｈｅｍｉｃａｌ  Ｃｏｍｐａｎｙから入手できる。Ｔｅｒｇｉｔｏｌ（登録商標）１５−Ｓ−１５は、Ｃ１１−１５第２級アルコールエトキシレートであり、ＨＬＢ１５．６を有し、やはり、Ｄｏｗ  Ｃｈｅｍｉｃａｌ  Ｃｏｍｐａｎｙから入手できる。Ｇｅｎａｐｏｌ（登録商標）ＵＤ０５０は、ＨＬＢ１１．０を有し、Ｇｅｎａｐｏｌ（登録商標）ＵＤ１１０は、ＨＬＢ１５を有する、Ｃ１１オキソアルコールポリグリコールエーテルであり、Ｃｌａｒｉａｎｔ  Ｃｏｒｐｏｒａｔｉｏｎから入手できる。Ｓｏｆｔａｎｏｌ（登録商標）７０は、Ｃ１２〜１４第２級アルコール７エトキシ単位（ＥＯ７）エトキシレートであり、ＨＬＢ１２．１を有し、ＢＰ  Ｃｈｅｍｉｃａｌｓから入手できる。Ｓｏｆｔａｎｏｌ（登録商標）１２０は、Ｃ１２〜１４第２級アルコール１２エトキシ単位（ＥＯ１２）エトキシレートであり、ＨＬＢ１４．５を有し、やはり、ＢＰ  Ｃｈｅｍｉｃａｌｓから入手できる。Ｌｕｔｅｎｓｏｌ（登録商標）ＯＮ７は、Ｃ１３オキソアルコールＥＯ７エトキシレートであり、ＨＬＢ１３．０を有し、ＢＡＳＦから入手できる。Ｌｕｔｅｎｓｏｌ（登録商標）ＴＯ５は、Ｃ１０オキソアルコールＥＯ５エトキシレートであり、ＨＬＢ１０．５を有し、やはり、ＢＡＳＦから入手できる。
【００４６】
本発明のエマルションは典型的に、＜＜水中油型＞＞のものである。つまり、水主体の連続相においてシリコーンを有する。このようなエマルションにおける粒子サイズは典型的に、０．０２〜１０μｍであり、範囲０．０２〜２μｍおよび０．０２〜０．２μｍがしばしば好ましい。
【００４７】
本発明により調製された組成物は、種々のＯＴＣパーソナルケア組成物、ヘルスケア組成物、および家庭用ケア組成物において使用され得るが、特に、このパーゾナルケアの場においてである。これゆえ、制汗剤、脱臭剤、皮膚用クリーム、スキンケアローション、保湿剤、面皰もしくは皺除去剤のようなフェイシャルトリートメント剤、パーソナルおよびフェイシャルクレンザー、バスオイル、香水、コロン、香袋、日焼け止め、プレシェーブおよびアフターシェーブローション、液体石鹸、ひげそり用石鹸、ひげそり用ムース、髪毛用シャンプー、髪毛用コンディショナー、髪毛用スプレー、ムース、パーマ、脱毛剤、髪毛用角質コーティング、メーキャップ、着色化粧料、ファンデーション、口紅、リップスティック、リップバーム、アイライナー、マスカラ、油落とし剤、着色化粧料落とし剤、ネイル磨き、および粉末において使用され得る。
【実施例】
【００４８】
以降の実施例が提示され、本発明の組成物および方法を更に例示するが、本発明を限定しているとして解釈されるべきものでない。これら実施例における全ての部および％は重量基準であり、全ての測定値は、反対に指し示されなければ、２３℃において得られた。
材料
ＡＦＳ１は、ＤＣ２−８２２０（Ｄｏｗ  Ｃｏｒｎｉｎｇ  Ｃｏｒｐｏｒａｔｉｏｎ，Ｍｉｄｌａｎｄ，ＭＩ）こと１５０ｃＳ（ｍｍ２／秒）のジメチルシロキサンコポリマーであり、およそ２モル％のアミノエチルアミノイソブチルメチルシロキサンを含有している（０．５０７ｍｅｑアミン／ｇ）。
ＡＦＳ２は、ＤＣ２−８６３０（Ｄｏｗ  Ｃｏｒｎｉｎｇ  Ｃｏｒｐｏｒａｔｉｏｎ，Ｍｉｄｌａｎｄ，ＭＩ）こと９００ｃＳ（ｍｍ２／秒）のジメチルシロキサンコポリマーであり、およそ１モル％のアミノプロピルシロキサンを含有している（０．２６７ｍｅｑアミン／ｇ）。
【００４９】
実施例１
アミノ官能基シロキサンおよびプロパンスルトンからのスルホネート官能基シロキサンの調製−３３％のこのアミンの水素が反応した
５００ｍＬ３頚フラスコが、１００．３９ｇのＡＦＳ１、４．７１ｇの２−スルホ安息香酸環状無水物（ＳＢＡＡ）、および１００．２４ｇのトルエンで充填された。この反応混合物が、８０℃にまで熱せられ、この間、安定窒素下に攪拌し続け、次いで、この温度に４時間保持された。この結果得られてくる混合物が、真空除去に付され、トルエンを除去し、６０℃の真空オーブンに終夜入れておくことにより、完全に乾燥された。仕上げに、９２．７３ｇの生成物が回収された。この乾燥された材料は、透明で僅かに黄色い高粘度のゴムであった。該ゴムは、水にもアルコールにも溶けなかったが、トルエン、テトラヒドロフラン、およびクロロホルムには溶けた。この結果得られてくるポリマーは、数平均分子量Ｍｎ＝４，２６１を持っており、多分散性３．９２を有していた。
【００５０】
例２（比較例）
アミノ官能基シロキサンおよびプロパンスルトンからのスルホネート官能基シロキサンの調製−３３％のこのアミンの水素が反応した
３頚５００ｍＬフラスコが、１００．０３ｇのＡＦＳ１、３．１２ｇのプロパンスルトン、および２０９．９ｇのトルエンで充填された。この反応混合物が、６５℃にまで熱せられ、この間、安定窒素下に２時間攪拌し続けた。次いで、この反応混合物が、８０℃にまで熱せられ、この温度に２時間保持された。この結果得られてくる混合物が、真空除去に付され、トルエンを除去し、６０℃の真空オーブンに終夜入れておくことにより、完全に乾燥された。仕上げに、９３．４１ｇの生成物が回収された。この乾燥された材料は、透明で黄色い高粘度のゴムであった。該ゴムは、水にもアルコールにも溶けなかったが、トルエン、テトラヒドロフラン、およびクロロホルムには溶けた。この結果得られてくるポリマーは、数平均分子量Ｍｎ＝４４，０６１を持っており、多分散性２．６９を有していた。
【００５１】
実施例３
アミノ官能基シロキサンおよびスルホ安息香酸環状無水物からのスルホネート官能基シロキサンの調製−３３％のこのアミンの水素が反応した
１Ｌ３頚フラスコが、２００．０４ｇのＡＦＳ１、９．４４ｇの２−スルホ安息香酸環状無水物（ＳＢＡＡ）、および４１４．０ｇのトルエンで充填された。この反応混合物が、８０℃にまで熱せられ、この間、安定窒素下に攪拌し続け、次いで、この温度に４時間保持された。この結果得られてくる混合物が、真空除去に付され、トルエンを除去し、６０℃の真空オーブンに終夜入れておくことにより、完全に乾燥された。仕上げに、１８９．６０ｇの生成物が回収された。この乾燥された材料は、透明で僅かに黄色い高粘度のゴムであった。該ゴムは、水にもアルコールにも溶けなかったが、トルエン、テトラヒドロフラン、およびクロロホルムには溶けた。この結果得られてくるポリマーは、数平均分子量Ｍｎ＝７，７５０を持っていた。
【００５２】
例４（比較例）
アミノ官能基シロキサンおよびプロパンスルトンからのスルホネート官能基シロキサンの調製−３３％のこのアミンの水素が反応した
３頚１Ｌフラスコが、２００．０１ｇのＡＦＳ１および３９９．８ｇのトルエンで充填され、７５℃にまで熱せられ、この間、安定窒素下に２時間攪拌し続けた。次いで、６．２９ｇのプロパンスルトンがゆっくり加えられた。添加時間は、１０分であった。次いで、この混合物が、８０℃にまで熱せられ、この温度に４時間保持された。この結果得られてくる混合物が、真空除去に付され、トルエンを除去し、６０℃の真空オーブンに終夜入れておくことにより、完全に乾燥された。仕上げに、１８９．１ｇの生成物が回収された。この乾燥された材料は、透明で黄色い高粘度のゴムであった。該ゴムは、水にもアルコールにも溶けなかったが、トルエン、テトラヒドロフラン、およびクロロホルムには溶けた。この結果得られてくるポリマーは、数平均分子量Ｍｎ＝３，３４０を持っていた。
【００５３】
実施例５−１
アミノ官能基シロキサンおよびスルホ安息香酸環状無水物からのスルホネート官能基シロキサンの調製−２５％のこのアミンの水素が反応した
１Ｌ３頚フラスコが、２００．１７ｇのＡＦＳ２、５．０５ｇの２−スルホ安息香酸環状無水物、および３８５．４４ｇのトルエンで充填された。この反応混合物が、８０℃にまで熱せられ、この間、安定窒素下に攪拌し続け、次いで、この温度に４時間保持された。このサンプル溶液が、真空除去に付され、トルエンの大部分を除去し、６０℃の真空オーブンに終夜入れておくことにより、完全に乾燥された。仕上げに、１８７．８０ｇの生成物が回収された。この乾燥された材料は、透明で黄色い高粘度のゴムであった。該ゴムは、水にもアルコールにも溶けなかったが、トルエン、テトラヒドロフラン、およびクロロホルムには溶けた。この結果得られてくるポリマーは、数平均分子量Ｍｎ＝１７，４００を持っていた。
【００５４】
実施例５−２
アミノ官能基シロキサンおよびスルホ安息香酸環状無水物からのスルホネート官能基シロキサンの調製−１５％のこのアミンの水素が反応した
５００ｍＬ３頚フラスコが、１００．０１ｇのＡＦＳ２、１．５２ｇの２−スルホ安息香酸環状無水物、および１９０．２３ｇのトルエンで充填された。この反応混合物が、８０℃にまで熱せられ、この間、安定窒素下に攪拌し続け、次いで、この温度に４時間保持された。このサンプル溶液が、真空除去に付され、トルエンの大部分を除去し、６０℃の真空オーブンに終夜入れておくことにより、完全に乾燥された。仕上げに、９６．１７ｇの生成物が回収された。この乾燥された材料は、透明で高粘度の流動体であった。該流動体は、水にもアルコールにも溶けなかったが、トルエン、テトラヒドロフラン、およびクロロホルムには溶けた。実施例５からのスルホネートポリマーが、高分子量アルコール（Ｉｓｏｆｏｌ１２）１０％とブレンドされた。
【００５５】
これら材料に関しての、その出発アミン官能基流動体との粘度の比較が、表Ｉにおいてリストアップされる。ポリマーＡは、表Ｉにおいてリストアップされたとおりであり、実施例３から調製されたポリマー９０％を、高沸点アルコール（Ｉｓｏｆｏｌ１２）１０％とブレンドしていくことにより、得られた。ポリマーＢが、実施例５−１から調製されたポリマー９０％を、Ｉｓｏｆｏｌ１２  １０％とブレンドしていくことにより、得られた。
【００５６】
【表１】
2008524378.tif 000008
【００５７】
例６（比較例）
アミノ官能基シロキサンおよびプロパンスルトンからのスルホネート官能基シロキサンの調製−２６％のそのアミンの水素が反応した
３頚１Ｌフラスコが、２００．０２ｇのＡＦＳ２および４０１．６１ｇのトルエンで充填され、７５℃にまで熱せられ、この間、安定窒素下に２時間攪拌し続けた。次いで、３．４３ｇのプロパンスルトンがゆっくり、加えられた。添加時間は、１０分であった。次いで、この混合物が、８０℃にまで熱せられ、この温度に４時間保持された。この結果得られてくる混合物が、真空除去に付され、トルエンを除去し、６０℃の真空オーブンに終夜入れておくことにより、完全に乾燥させた。仕上げに、１９５．０ｇの生成物が回収された。この乾燥された材料は透明であり、黄色で高粘度のゴムであった。該ゴムは、水にもアルコールにも溶けなかったが、トルエン、テトラヒドロフラン、およびクロロホルムには溶けた。この結果得られてくるポリマーは、数平均分子量Ｍｎ＝７１３０を持っていた。
【００５８】
実施例７
スルホネートシロキサンから調製されたエマルション
エマルションが、（実施）例３〜６のスルホネートシロキサンポリマーから調製された。これらサンプル用組成物が、表ＩＩにおいてリストアップされる。
【００５９】
【表２】
2008524378.tif 000009
【００６０】
プロパンスルトン合成ポリマーから調製されたエマルションは、安定ではなかった。僅かに黄色であり、５日以内で室温において相分離した。
【００６１】
実施例８
アミノ官能基シロキサンおよびスルホ安息香酸ナトリウム塩からの、スルホネート官能基シロキサンの調製
５００ｍＬの３頚フラスコが、１００．０１ｇのＡＦＳ１、９．０４ｇの３−スルホ安息香酸ナトリウム塩（ＳＢＡＳ）、および２０１．５２ｇのトルエンで充填された。この反応混合物が、８０℃にまで熱せられ、この間、安定窒素下に攪拌し続け、次いで、５．０２ｇの水を添加した後、この温度を４時間保持した。この結果得られてくる混合物が真空除去に付され、トルエンを除去し、６０℃の真空オーブン中に終夜入れておくことにより、完全に乾燥された。仕上げに、９６．１４ｇの生成物が回収された。ポリマーが、トルエンに溶解され、０．８μｍ濾紙を通して濾過され、６０℃の真空オーブン中において終夜再度乾燥された。最終コポリマーは、Ｂｒｏｏｋｆｉｅｌｄ粘度計により測定された場合、２５℃において、粘度１，１４０，０００ｃＳ（ｍｍ２／秒）を示した。
【００６２】
実施例９
アミノ官能基シロキサンおよびスルホ安息香酸ナトリウム塩からの、スルホネート官能基シロキサンの調製
５００ｍＬの３頚フラスコが、１００．０２ｇのＡＦＳ２、３．０２ｇの３−スルホ安息香酸ナトリウム塩（ＳＢＡＳ）、および２０１．７４ｇのトルエンで充填された。この反応混合物が、８０℃にまで熱せられ、この間、安定窒素下に攪拌し続け、次いで、５．０４ｇの水を添加した後、この温度を４時間保持した。この結果得られてくる混合物が真空除去に付され、トルエンを除去し、６０℃の真空オーブン中に終夜入れておくことにより、完全に乾燥された。仕上げに、９５．６７ｇの生成物が回収された。ポリマーが、トルエンに溶解され、０．８μｍ濾紙を通して濾過され、６０℃の真空オーブン中において終夜再度乾燥された。最終コポリマーは、Ｂｒｏｏｋｆｉｅｌｄ粘度計により測定された場合、２５℃において、粘度１２７，４００ｃＳ（ｍｍ２／秒）を持っていた。
【国際調査報告】
2008524378.tif 000013
2008524378.tif 000014